(57)【要約】      （修正有）【課題】表面抵抗率が低く、外観特性に優れる眼鏡レンズを提供する。【解決手段】眼鏡レンズ基材１２と、眼鏡レンズ基材上に配置される、プライマー層１６と、プライマー層上に配置される、ハードコート層１４Ａとを含み、プライマー層およびハードコート層の少なくとも一方が、金属ナノワイヤーおよびカーボンナノチューブからなる群から選択される導電性フィラー、並びに、高分子を含み、高分子が、イオン液体由来の基を有する繰り返し単位、および、イオン液体由来の基を有さない繰り返し単位を有する、眼鏡レンズ。【選択図】図２
2020187240.tif 000002
【特許請求の範囲】
【請求項１】
眼鏡レンズ基材と、
前記眼鏡レンズ基材上に配置される、プライマー層と、
前記プライマー層上に配置される、ハードコート層と、を含み、
前記プライマー層および前記ハードコート層の少なくとも一方が、金属ナノワイヤーおよびカーボンナノチューブからなる群から選択される導電性フィラー、並びに、高分子を含み、
前記高分子が、イオン液体由来の基を有する繰り返し単位、および、イオン液体由来の基を有さない繰り返し単位を有する、眼鏡レンズ。
【請求項２】
前記イオン液体由来の基が、式（Ａ）〜式（Ｄ）で表される基のいずれかである、請求項１に記載の眼鏡レンズ。
【化１】
2020187240.tif 000010
式（Ａ）中、Ｒａ１は、置換基を有していてもよいアルキル基を表す。Ｒａ２〜Ｒａ４は、それぞれ独立に、水素原子、または、置換基を有していてもよいアルキル基を表す。Ｌａは、アルキレン基を表す。Ａ−は、アニオンを表す。＊は、結合位置を表す。
式（Ｂ）中、Ｒｂ１〜Ｒｂ５は、それぞれ独立に、水素原子、または、置換基を有していてもよいアルキル基を表す。Ｌｂは、アルキレン基を表す。Ａ−は、アニオンを表す。＊は、結合位置を表す。
式（Ｃ）中、Ｒｃ１〜Ｒｃ３は、それぞれ独立に、置換基を有していてもよいアルキル基を表す。Ｒｃ１〜Ｒｃ３のうちの２つは互いに結合して、ピペリジン環またはピロリジン環を形成してもよい。Ｌｃは、アルキレン基を表す。Ａ−は、アニオンを表す。＊は、結合位置を表す。
式（Ｄ）中、Ｒｄ１〜Ｒｄ３は、それぞれ独立に、置換基を有していてもよいアルキル基を表す。Ｌｄは、アルキレン基を表す。Ａ−は、アニオンを表す。＊は、結合位置を表す。
【請求項３】
前記イオン液体由来の基を有する繰り返し単位が、式（１）で表される繰り返し単位である、請求項１または２に記載の眼鏡レンズ。
【化２】
2020187240.tif 000011
式（１）中、Ｒ１は、水素原子、または、アルキル基を表す。
Ｌ１は、単結合、または、２価の連結基を表す。
Ｘは、イオン液体由来の基を表す。
【請求項４】
前記金属ナノワイヤーに含まれる金属が、銀、金、銅、ニッケル、および、白金からなる群から選択される少なくとも１種を含む、請求項１〜３のいずれか１項に記載の眼鏡レンズ。
【請求項５】
前記ハードコート層が、前記導電性フィラー、および、前記高分子を含み、
前記ハードコート層が、重合性モノマー、前記導電性フィラー、および、前記高分子を含むハードコート層形成用組成物を用いた形成されたハードコート層である、請求項１〜４のいずれか１項に記載の眼鏡レンズ。
【請求項６】
前記重合性モノマーが、リン酸基、および、スルホン酸基からなる群から選択される基を少なくとも１つ有する（メタ）アクリレートを含む、請求項５に記載の眼鏡レンズ。
【請求項７】
前記重合性モノマーが、ラジカル重合性基を有するシルセスキオキサンを含む、請求項５または６に記載の眼鏡レンズ。
【請求項８】
前記ハードコート層上に配置される反射防止膜を含む、請求項１〜７のいずれか１項に記載の眼鏡レンズ。
【請求項９】
金属ナノワイヤーおよびカーボンナノチューブからなる群から選択される導電性フィラー、並びに、
イオン液体由来の基を有する繰り返し単位と、イオン液体由来の基を有さない繰り返し単位とを有する高分子、を含む組成物。
【請求項１０】
さらに、重合性モノマーを含む、請求項９に記載の組成物。
【請求項１１】
前記重合性モノマーが、リン酸基、および、スルホン酸基からなる群から選択される基を少なくとも１つ有する（メタ）アクリレートを含む、請求項９または１０に記載の組成物。
【請求項１２】
前記重合性モノマーが、ラジカル重合性基を有するシルセスキオキサンを含む、請求項９〜１１のいずれか１項に記載の組成物。
【発明の詳細な説明】
【技術分野】
【０００１】
本開示は、眼鏡レンズ、および、組成物に関する。
【背景技術】
【０００２】
ラジカル重合性基を有するシルセスキオキサン化合物を含む硬化性樹脂組成物は、ハードコート剤として有用である（例えば、特許文献１）。
【先行技術文献】
【特許文献】
【０００３】
【特許文献１】特開２０１５−２２４２９４号公報
【発明の概要】
【０００４】
本開示は、眼鏡レンズ基材と、眼鏡レンズ基材上に配置される、プライマー層と、プライマー層上に配置される、ハードコート層とを含み、プライマー層およびハードコート層の少なくとも一方が、金属ナノワイヤーおよびカーボンナノチューブからなる群から選択される導電性フィラー、並びに、高分子を含み、高分子が、イオン液体由来の基を有する繰り返し単位、および、イオン液体由来の基を有さない繰り返し単位を有する、眼鏡レンズに関する。
【図面の簡単な説明】
【０００５】
【図１】眼鏡レンズの第１実施形態の断面図である。
【図２】眼鏡レンズの第２実施形態の断面図である。
【発明を実施するための形態】
【０００６】
以下、本実施形態の眼鏡レンズについて詳述する。
眼鏡レンズとしては、表面抵抗率が低く、外観特性に優れる眼鏡レンズが望まれている。本実施形態の眼鏡レンズでは、上記特性が得られる。また、眼鏡レンズ中の隣接する層同士は、密着性に優れる。
なお、本明細書において、「〜」とはその前後に記載される数値を下限値および上限値として含む意味で使用される。
【０００７】
＜第１実施形態＞
図１は、眼鏡レンズの第１実施形態の断面図である。
図１に示す眼鏡レンズ１０Ａは、眼鏡レンズ基材１２と、眼鏡レンズ基材１２の両面上に配置されたハードコート層１４Ａとを含む。
なお、図１においては、ハードコート層１４Ａは眼鏡レンズ基材１２に直接接触するように配置されているが、この形態には制限されず、後述するように、眼鏡レンズ基材１２とハードコート層１４Ａとの間に他の層（例えば、プライマー層）が配置されていてもよい。つまり、ハードコート層１４Ａは、眼鏡レンズ基材１２上に直接配置されていてもよいし、他の層を介して間接的に眼鏡レンズ基材１２上に配置されていてもよい。
また、図１においては、眼鏡レンズ基材１２の両面にハードコート層１４Ａが配置されているが、眼鏡レンズ基材１２の片面のみにハードコート層１４Ａが配置されていてもよい。
なお、本実施形態においては、ハードコート層１４Ａに後述する金属ナノワイヤーおよびカーボンナノチューブからなる群から選択される導電性フィラー、並びに、所定の高分子が含まれる。
以下、眼鏡レンズ１０Ａに含まれる各部材について詳述する。
【０００８】
（眼鏡レンズ基材）
眼鏡レンズ基材は、後述するハードコート層を支持する部材である。
眼鏡レンズ基材の種類は特に制限されず、プラスチックまたは無機ガラスなどから構成される通常の眼鏡レンズ基材が挙げられ、取扱い性に優れる点で、プラスチック眼鏡レンズ基材が好ましい。
プラスチック眼鏡レンズ基材の種類は特に制限されないが、例えば、凸面および凹面共に光学的に仕上げ、所望の度数にあわせて成形されるフィニッシュレンズ、凸面のみが光学面（球面、回転対象非球面、累進面など）として仕上げられているセミフィニッシュレンズ、セミフィニッシュレンズの凹面が装用者の処方に合わせて加工研磨されたレンズが挙げられる。
プラスチック眼鏡レンズ基材を構成するプラスチック（いわゆる、樹脂）の種類は特に制限されないが、例えば、（メタ）アクリル系樹脂、チオウレタン系樹脂、アリル系樹脂、エピスルフィド系樹脂、ポリカーボネート系樹脂、ポリウレタン系樹脂、ポリエステル系樹脂、ポリスチレン系樹脂、ポリエ−テルサルホン系樹脂、ポリ４−メチルペンテン−１系樹脂、および、ジエチレングリコールビスアリルカーボネート系樹脂（ＣＲ−３９）が挙げられる。
【０００９】
プラスチック眼鏡レンズ基材の厚さは特に制限されないが、取り扱い性の点から、１〜３０ｍｍ程度の場合が多い。
プラスチック眼鏡レンズ基材の屈折率は特に制限されない。
また、プラスチック眼鏡レンズ基材は透光性を有していれば透明でなくてもよく、紫外線吸収剤や、可視域から赤外域にかけての特定の波長領域を吸収する染料を含んでいてもよい。
【００１０】
（ハードコート層）
ハードコート層は、眼鏡レンズ基材上に配置される層であり、眼鏡レンズ基材に耐傷性を付与する層である。
ハードコート層としては、ＪＩＳ  Ｋ５６００において定められた試験法による鉛筆硬度で、「Ｈ」以上の硬度を示すものが好ましい。
【００１１】
第１実施形態中のハードコート層は、金属ナノワイヤーおよびカーボンナノチューブからなる群から選択される導電性フィラー、並びに、イオン液体由来の基を有する繰り返し単位と、イオン液体由来の基を有さない繰り返し単位とを有する高分子（以下、単に「特定高分子」ともいう。）を含む。
特定高分子中のイオン液体由来の基は、導電性フィラーと相互作用しやすい。そのため、ハードコート層中において、特定高分子は導電性フィラーの周囲を被覆するように位置しやすい。つまり、ハードコート層が、導電性フィラーと、導電性フィラーを被覆するように配置された特定高分子とを有する被覆導電性フィラーを含むことが好ましい。結果として、ハードコート層中において導電性フィラーの分散性が向上し、得られる眼鏡レンズの表面抵抗率が低く、かつ、外観特性に優れる。
【００１２】
金属ナノワイヤーに含まれる金属の種類は特に制限されないが、眼鏡レンズの表面抵抗率がより低下する点、および、眼鏡レンズの外観特性がより優れる点の少なくとも一方の効果が得られる点（以後、単に「所定の効果がより優れる点」とも称する。）で、銀、金、銅、ニッケル、および、白金からなる群から選択される少なくとも１種が好ましい。
なお、金属ナノワイヤーとは、材質が金属であり、形状が針状または糸状であり、直径がナノメートルサイズの導電物質をいう。金属ナノワイヤーは直線状であってもよく、曲線状であってもよい。
【００１３】
金属ナノワイヤーの直径は特に制限されないが、所定の効果がより優れる点で、５００ｎｍ以下が好ましく、２００ｎｍ以下がより好ましく、１００ｎｍ以下がさらに好ましい。下限としては、１０ｎｍ以上の場合が多い。
上記金属ナノワイヤーの直径は平均値であり、走査型電子顕微鏡または透過型電子顕微鏡を用いて、金属ナノワイヤーの断面を観察して、２０か所の金属ナノワイヤーの直径を測定して、それらを算術平均して求める。なお、断面が真円状でない場合、長径を直径とする。
【００１４】
金属ナノワイヤーの長さは特に制限されないが、所定の効果がより優れる点で、５〜１０００μｍが好ましく、１０〜５００μｍがより好ましい。
上記金属ナノワイヤーの長さは平均値であり、走査型電子顕微鏡または透過型電子顕微鏡を用いて、２０個の金属ナノワイヤーの長さを測定して、それらを算術平均して求める。
【００１５】
金属ナノワイヤーの直径ｄと長さＬとの比（アスペクト比：Ｌ／ｄ）は特に制限されないが、１０〜１０００００が好ましく、５０〜１０００００がより好ましい。
金属ナノワイヤーの直径および長さの測定方法は、上述した通りである。
【００１６】
カーボンナノチューブ（以後、単に「ＣＮＴ」ともいう。）としては、例えば、１枚の炭素膜（グラフェンシート）が円筒状に巻かれた単層ＣＮＴ、２枚のグラフェンシートが同心円状に巻かれた２層ＣＮＴ、及び、複数のグラフェンシートが同心円状に巻かれた多層ＣＮＴが挙げられる。ＣＮＴとしては、単層ＣＮＴ、２層ＣＮＴ、および、多層ＣＮＴを各々単独で用いてもよく、２種以上を併せて用いてもよい。
単層ＣＮＴは、半導体性のものであっても、金属性のものであってもよく、両者を併せて用いてもよい。また、ＣＮＴには金属などが内包されていてもよく、フラーレンなどの分子が内包されたもの（特にフラーレンを内包したものをピーポッドという）を用いてもよい。
【００１７】
ＣＮＴの直径は特に制限されないが、０．５〜４．０ｎｍが好ましく、０．６〜３．０ｎｍがより好ましい。
【００１８】
ＣＮＴの長さは特に制限されないが、所定の効果がより優れる点で、０．０１〜１００μｍが好ましく、０．１〜５０μｍがより好ましい。
上記ＣＮＴの長さは平均値であり、走査型電子顕微鏡または透過型電子顕微鏡を用いて、２０個のＣＮＴの長さを測定して、それらを算術平均して求める。
【００１９】
特定高分子は、イオン液体由来の基を有する繰り返し単位（以後、単に「単位Ａ」ともいう。）と、イオン液体由来の基を有さない繰り返し単位（以後、単に「単位Ｂ」ともいう。）とを有する。
【００２０】
単位Ａは、イオン液体由来の基を有する。
イオン液体由来の基とは、イオン液体から１個の水素原子を除いて形成される基（残基）を意味する。言い換えれば、イオン液体由来の基とは、イオン液体の任意の位置から水素原子が１個引き抜かれて、水素原子が引き抜かれた位置で結合可能な構造の基をいう。
【００２１】
イオン液体とは、カチオン（例えば、有機アニオン）とアニオン（例えば、有機アニオンまたは無機アニオン）とからなる塩であって、融点が１００℃以下のものをいう。イオン液体としては、単体で、常温（２５℃）、常圧で固化せず液体状であるものが好ましい。
【００２２】
イオン液体の種類は特に制限されず、所定の効果がより優れる点で、アンモニウム塩、イミダゾリウム塩、ピリジニウム塩、ピロリジニウム塩、ホスホニウム塩、および、スルホニウム塩からなる群から選択される少なくとも１種が好ましく、アンモニウム塩、イミダゾリウム塩がより好ましい。
アンモニウム塩（好ましくは、第４級アンモニウム塩）に含まれるカチオンはアンモニウムカチオン（第４級アンモニウムカチオン）である。
イミダゾリウム塩に含まれるカチオンは、イミダゾリウムカチオンである。
ピリジニウム塩に含まれるカチオンは、ピリジニウムカチオンである。
ピロリジニウム塩に含まれるカチオンは、ピロリジニウムカチオンである。
ホスホニウム塩に含まれるカチオンは、ホスホニウムカチオンである。
スルホニウム塩に含まれるカチオンは、スルホニウムカチオンである。
【００２３】
イオン液体に含まれるアニオンは特に制限されないが、例えば、ハロゲン化物イオン、シアニドイオン、ジシアノアミンアニオン、トリフルオロメタンスルホン酸イオン、ノナフルオロブタンスルホン酸イオン、テトラフルオロエタンスルホン酸イオン、乳酸アニオン、サリチル酸イオン、チオサリチル酸イオン、ジブチルリン酸イオン、酢酸イオン、ヘキサフルオロアンチモン酸イオン、硫酸水素イオン、硫酸イオン、オクチルスルホン酸イオン、テトラクロロアルミン酸イオン、チオシアン酸イオン、トリス（トリフルオロメチルスルホニル）メチドイオン、アミノ酢酸イオン、アミノプロピオン酸イオン、ジエチルリン酸イオン、ジメチルリン酸イオン、エチル硫酸イオン、メチル硫酸イオン、水酸化物イオン、ビス（トリメチルペンチル）ホスフィン酸イオン、デカン酸イオン、トリフルオロ酢酸イオン、鉄酸イオン、テトラフルオロホウ酸イオン、ヘキサフルオロリン酸イオン、スルホニルアミド、ブタンスルホン酸イオン、メチルスルホン酸イオン、エチルスルホン酸イオン、ビス（トリフルオロメチルスルホニル）イミドアニオン、ビス（トリフルオロエチルスルホニル）イミドアニオン、および、ビス（ペンタフルオロエチルスルホニル）イミドアニオンが挙げられる。
【００２４】
イオン液体由来の基としては、所定の効果がより優れる点で、式（Ａ）〜式（Ｄ）で表される基のいずれかが好ましい。式（Ａ）〜式（Ｄ）中、＊は結合位置を表す。
【００２５】
【化１】
2020187240.tif 000003
【００２６】
式（Ａ）中、Ｒａ１は、置換基を有していてもよいアルキル基を表す。Ｒａ２〜Ｒａ４は、それぞれ独立に、水素原子、または、置換基を有していてもよいアルキル基を表す。
Ｒａ１〜Ｒａ４で表されるアルキル基の炭素数は特に制限されず、１〜２０が好ましく、１〜１０がより好ましく、１〜５がさらに好ましく、１〜２が特に好ましい。
アルキル基は、直鎖状であっても、分岐鎖状であっても、環状であってもよい。
Ｒａ１〜Ｒａ４で表されるアルキル基に置換していてもよい置換基の種類は特に制限されないが、例えば、アリール基、ニトロ基、シアノ基、アルコキシ基、および、極性基（例えば、水酸基、メルカプト基、アミノ基、カルボキシル基、スルホキシル基など）が挙げられる。
Ｌａは、アルキレン基を表す。
アルキレン基の炭素数は特に制限されず、１〜１０が好ましく、１〜５がより好ましく、１〜２がさらに好ましい。
アルキレン基は、直鎖状であっても、分岐鎖状であってもよい。
【００２７】
式（Ｂ）中、Ｒｂ１〜Ｒｂ５は、それぞれ独立に、水素原子、または、置換基を有していてもよいアルキル基を表す。
アルキル基の炭素数は特に制限されず、１〜２０が好ましく、１〜１０がより好ましく、１〜５がさらに好ましく、１〜２が特に好ましい。
Ｒｂ１〜Ｒｂ５で表されるアルキル基に置換していてもよい置換基の種類は特に制限されないが、例えば、アリール基、ニトロ基、シアノ基、アルコキシ基、および、極性基（例えば、水酸基、メルカプト基、アミノ基、カルボキシル基、スルホキシル基など）が挙げられる。
アルキル基は、直鎖状であっても、分岐鎖状であっても、環状であってもよい。
Ｌｂは、アルキレン基を表す。
アルキレン基の炭素数は特に制限されず、１〜１０が好ましく、１〜５がより好ましく、１〜２がさらに好ましい。
アルキレン基は、直鎖状であっても、分岐鎖状であってもよい。
【００２８】
式（Ｃ）中、Ｒｃ１〜Ｒｃ３は、それぞれ独立に、置換基を有していてもよいアルキル基を表す。Ｒｃ１〜Ｒｃ３のうちの２つは互いに結合して、ピペリジン環またはピロリジン環を形成してもよい。
アルキル基の炭素数は特に制限されず、１〜２０が好ましく、１〜１０がより好ましく、１〜５がさらに好ましく、１〜２が特に好ましい。
Ｒｃ１〜Ｒｃ３で表されるアルキル基に置換していてもよい置換基の種類は特に制限されないが、例えば、アリール基、ニトロ基、シアノ基、アルコキシ基、および、極性基（例えば、水酸基、メルカプト基、アミノ基、カルボキシル基、スルホキシル基など）が挙げられる。
アルキル基は、直鎖状であっても、分岐鎖状であっても、環状であってもよい。
Ｌｃは、アルキレン基を表す。
アルキレン基の炭素数は特に制限されず、１〜１０が好ましく、１〜５がより好ましく、１〜２がさらに好ましい。
アルキレン基は、直鎖状であっても、分岐鎖状であってもよい。
【００２９】
式（Ｄ）中、Ｒｄ１〜Ｒｄ３は、それぞれ独立に、置換基を有していてもよいアルキル基を表す。
アルキル基の炭素数は特に制限されず、１〜２０が好ましく、１〜１０がより好ましく、１〜５がさらに好ましく、１〜２が特に好ましい。
Ｒｄ１〜Ｒｄ３で表されるアルキル基に置換していてもよい置換基の種類は特に制限されないが、例えば、アリール基、ニトロ基、シアノ基、アルコキシ基、および、極性基（例えば、水酸基、メルカプト基、アミノ基、カルボキシル基、スルホキシル基など）が挙げられる。
アルキル基は、直鎖状であっても、分岐鎖状であっても、環状であってもよい。
Ｌｄは、アルキレン基を表す。
アルキレン基の炭素数は特に制限されず、１〜１０が好ましく、１〜５がより好ましく、１〜２がさらに好ましい。
アルキレン基は、直鎖状であっても、分岐鎖状であってもよい。
【００３０】
式（Ａ）〜（Ｄ）中、Ａ−は、アニオンを表す。アニオンとしては、上述したイオン液体に含まれるアニオンで例示した基が挙げられる。
【００３１】
単位Ａとしては、所定の効果がより優れる点で、式（１）で表される繰り返し単位が好ましい。
【００３２】
【化２】
2020187240.tif 000004
【００３３】
Ｒ１は、水素原子、または、アルキル基を表す。アルキル基の炭素数は特に制限されないが、１〜３が好ましく、１がより好ましい。
【００３４】
Ｌ１は、単結合、または、２価の連結基を表す。２価の連結基としては、例えば、２価の炭化水素基（例えば、炭素数１〜１０のアルキレン基、炭素数１〜１０のアルケニレン基、および、炭素数１〜１０のアルキニレン基などの２価の脂肪族炭化水素基、アリーレン基などの２価の芳香族炭化水素基）、２価の複素環基、−Ｏ−、−Ｓ−、−ＮＨ−、−Ｎ（Ｑ）−、−ＣＯ−、または、これらを組み合わせた基（例えば、−Ｏ−２価の炭化水素基−、−（Ｏ−２価の炭化水素基）ｍ−Ｏ−（ｍは、１以上の整数を表す）、および、−２価の炭化水素基−Ｏ−ＣＯ−など）が挙げられる。Ｑは、水素原子またはアルキル基を表す。
【００３５】
Ｘは、イオン液体由来の基を表す。イオン液体由来の基の定義は上述した通りである。
【００３６】
特定高分子中における単位Ａの含有量は特に制限されないが、所定の効果がより優れる点で、特定高分子の全繰り返し単位に対して、１〜９９モル％が好ましく、５〜３０モル％がより好ましい。
【００３７】
単位Ｂは、イオン液体由来の基を有さない。イオン液体由来の基の定義は、上述した通りである。
単位Ｂとしては、所定の効果がより優れる点で、式（２）で表される繰り返し単位が好ましい。
【００３８】
【化３】
2020187240.tif 000005
【００３９】
Ｒ２は、水素原子、または、アルキル基を表す。アルキル基の炭素数は特に制限されないが、１〜３が好ましく、１がより好ましい。
【００４０】
Ｌ２は、単結合または２価の連結基を表す。２価の連結基としては、Ｌ１で表される２価の連結基で例示した基が挙げられる。
【００４１】
Ｙは、イオン液体由来の基以外の基を表す。
イオン液体由来の基以外の基としては、例えば、ヘテロ原子を有していてもよい炭化水素基が挙げられる。ヘテロ原子としては、例えば、酸素原子、窒素原子、および、硫黄原子が挙げられる。
上記炭化水素基に含まれる炭素数は特に制限されず、所定の効果がより優れる点で、１〜２０が好ましく、２〜１０がより好ましい。
上記炭化水素基としては、例えば、脂肪族炭化水素基、および、芳香族炭化水素基が挙げられる。
脂肪族炭化水素基は、直鎖状であっても、分岐鎖状であっても、環状であってもよい。
脂肪族炭化水素基としては、例えば、アルキル基、アルケニル基、および、アルキニル基が挙げられる。
【００４２】
特定高分子中における単位Ｂの含有量は特に制限されないが、所定の効果がより優れる点で、特定高分子の全繰り返し単位に対して、１〜９９モル％が好ましく、７０〜９５モル％がより好ましい。
【００４３】
特定高分子中において単位Ａおよび単位Ｂの配列は、ランダム状であっても、ブロック状であってもよい。なかでも、所定の効果がより優れる点で、ブロック状であることが好ましい。つまり、特定高分子は、単位Ａから構成されるセグメントＡと単位Ｂから構成されるセグメントＢとを有するブロックコポリマーであることが好ましい。上記ブロックコポリマーは、セグメントＡとセグメントＢとを有していればよく、例えば、１つのセグメントＡと１つのセグメントＢからなるジブロックコポリマー（いわゆる、ＡＢ型ブロックコポリマー）であってもよいし、セグメントＡ−セグメントＢ−セグメントＡまたはセグメントＢ−セグメントＡ−セグメントＢのような３つのセグメントからなるトリブロックコポリマー（いわゆる、ＡＢＡ型ブロックコポリマー）であってもよい。なかでも、所定の効果がより優れる点で、ジブロックコポリマーが好ましい。
【００４４】
特定高分子の重量平均分子量は特に制限されないが、所定の効果がより優れる点で、１,０００〜１００，０００が好ましく、５，０００〜５０，０００がより好ましい。
【００４５】
上記特定高分子は、公知の方法により合成できる。
【００４６】
上述したように、ハードコート層は、導電性フィラーと、導電性フィラーを被覆するように配置された特定高分子とを有する被覆導電性フィラーを含むことが好ましい。被覆導電性フィラーの製造方法は特に制限されないが、後述するように、溶媒中において導電性フィラーおよび特定高分子を先に混合することにより、被覆導電性フィラーを得ることができる。特に、混合を加熱条件下にて実施することが好ましい。
ハードコート層中において、被覆導電性フィラーの存在の確認する方法としては、例えば、ハードコート層に対してエネルギー分散型Ｘ線分析（ＥＤＸ）を行い、導電性フィラーの周囲に特定高分子由来の元素を検出することにより、被覆導電性フィラーの存在を確認する方法が挙げられる。また、他の方法としては、導電性フィラーおよび特定高分子を含む溶液の吸収スペクトルを測定することにより、被覆導電性フィラー由来の吸収特性を確認する方法も挙げられる。
【００４７】
ハードコート層中における導電性フィラーの合計含有量は特に制限されないが、所定の効果がより優れる点で、ハードコート層全質量に対して、０．１〜２０質量％が好ましく、１〜１５質量％がより好ましく、３〜１０質量％がさらに好ましい。
【００４８】
ハードコート層中における特定高分子の含有量は特に制限されないが、所定の効果がより優れる点で、ハードコート層全質量に対して、０．０１〜１０質量％が好ましく、０．０３〜５質量％がより好ましく、０．０５〜１質量％がさらに好ましい。
【００４９】
第１実施形態中のハードコート層は、上記導電性フィラーおよび特定高分子以外の他の成分を含んでいてもよい。
他の成分としては、例えば、ハードコート層は、重合性モノマーの重合体（重合性モノマーを重合させて得られる重合体）が挙げられる。
重合性モノマーは特に制限されないが、例えば、後述する、特定（メタ）アクリレートや、ラジカル重合性基を有するシルセスキオキサンや、多官能アクリレートが挙げられる。なかでも、ハードコート層は、特定（メタ）アクリレート、ラジカル重合性基を有するシルセスキオキサン、および、多官能アクリレートの３種を含む重合性モノマーを重合させて得られる重合体を含むことが好ましい。
また、ハードコート層は、後述する金属酸化物粒子を含んでいてもよい。
【００５０】
ハードコート層の形成方法は特に制限されず、導電性フィラーおよび特定高分子を含むハードコート層形成用組成物を用いて形成する方法が挙げられる。なかでも、重合性モノマー、導電性フィラー、および、特定高分子を含むハードコート層形成用組成物を用いる方法が好ましい。
ハードコート層形成用組成物の形態は後段で詳述する。
【００５１】
ハードコート層の形成方法としては、ハードコート層形成用組成物を眼鏡レンズ基材上に塗布して塗膜を形成し、塗膜に対して光照射処理などの硬化処理を実施する方法が挙げられる。
なお、塗膜を形成した後、必要に応じて、塗膜から溶媒を除去するために、加熱処理などの乾燥処理を実施してもよい。
【００５２】
ハードコート層形成用組成物を眼鏡レンズ基材上に塗布する方法は特に制限されず、公知の方法（例えば、ディッピングコーティング法、スピンコーティング法、スプレーコーティング法、インクジェットコーティング法、および、フローコーティング法）が挙げられる。例えば、ディッピングコーティング法を用いる場合、ハードコート層形成用組成物に眼鏡レンズ基材を浸漬し、その後、眼鏡レンズ基材を引き上げて乾燥することにより、眼鏡レンズ基材上に所定の膜厚の塗膜を形成できる。
眼鏡レンズ基材上に形成される塗膜の膜厚は特に制限されず、所定のハードコート層の膜厚となるような膜厚が適宜選択される。
【００５３】
光照射処理の条件は特に制限されず、使用される重合開始剤の種類によって適した条件が選択される。
光照射の際の光の種類は特に制限されないが、例えば、紫外線および可視光線が挙げられる。光源としては、例えば、高圧水銀灯が挙げられる。
光照射の際の積算光量は特に制限されないが、生産性および塗膜の硬化性の点で、１００〜５０００ｍＪ／ｃｍ２が好ましく、１００〜２０００ｍＪ／ｃｍ２がより好ましい。
【００５４】
ハードコート層の膜厚は特に制限されないが、１μｍ以上が好ましく、５μｍ以上がより好ましく、１０μｍ以上がさらに好ましい。なお、膜厚の上限は、例えば、３０μｍ以下とすることができる。
上記膜厚は平均膜厚であり、その測定方法としては、ハードコート層の任意の５点の膜厚を測定し、それらを算術平均して求める。
【００５５】
（他の部材）
眼鏡レンズの第１実施形態は、上述した眼鏡レンズ基材およびハードコート層以外の他の部材を含んでいてもよい。
他の部材としては、例えば、プライマー層、および、反射防止膜が挙げられる。
【００５６】
プライマー層は、眼鏡レンズ基材とハードコート層との間に配置される層であり、ハードコート層の眼鏡レンズ基材に対する密着性を向上させ、眼鏡レンズ基材に耐衝撃性を付与する層である。
プライマー層を構成する材料は特に制限されず、公知の材料を使用でき、例えば、主に樹脂が使用される。使用される樹脂の種類は特に制限されず、例えば、ポリウレタン系樹脂、エポキシ系樹脂、フェノール系樹脂、ポリイミド系樹脂、ポリエステル系樹脂、ビスマレイミド系樹脂、および、ポリオレフィン系樹脂が挙げられ、ポリウレタン系樹脂が好ましい。
プライマー層は、上記樹脂以外の他の成分を含んでいてもよい。
他の成分としては、例えば、Ｓｉ、Ａｌ、Ｓｎ、Ｓｂ、Ｔａ、Ｃｅ、Ｌａ、Ｆｅ、Ｚｎ、Ｗ、Ｚｒ、Ｉｎ、および、Ｔｉから選ばれる少なくとも１種の金属の酸化物微粒子またはこれらの複合酸化物微粒子、加水分解性ケイ素化合物および／またはその加水分解縮合物、導電性フィラー、特定高分子、並びに、界面活性剤が挙げられる。
【００５７】
プライマー層の形成方法は特に制限されず、公知の方法を採用でき、例えば、所定の樹脂を含むプライマー層形成用組成物を眼鏡レンズ基材上に塗布して、必要に応じて硬化処理を施して、プライマー層を形成する方法が挙げられる。
プライマー層形成用組成物を塗布する方法は特に制限されず、例えば、ハードコート層形成用組成物を眼鏡レンズ基材上に塗布する方法で例示した方法が挙げられる。
プライマー層の厚さは特に制限されないが、０．３〜２μｍが好ましい。
【００５８】
眼鏡レンズは、ハードコート層上に配置される反射防止膜をさらに含んでいてもよい。
反射防止膜は、入射した光の反射を防止する機能を有する層である。具体的には、４００〜７８０ｎｍの可視領域全域にわたって、低い反射特性（広帯域低反射特性）を有することができる。
【００５９】
反射防止膜の構造は特に制限されず、単層構造であっても、多層構造であってもよい。
反射防止膜としては、無機反射防止膜が好ましい。無機反射防止膜とは、無機化合物で構成される反射防止膜である。
多層構造の場合、低屈折率層と高屈折率層とを交互に積層した構造が好ましい。なお、高屈折率層を構成する材料としては、例えば、チタン、ジルコニウム、アルミニウム、ニオブ、タンタル、または、ランタンの酸化物が挙げられる。また、低屈折率層を構成する材料としては、例えば、シリカの酸化物が挙げられる。
反射防止膜の製造方法は特に制限されないが、例えば、真空蒸着法、スパッタリング法、イオンプレーティング法、イオンビームアシスト法、および、ＣＶＤ法などの乾式法が挙げられる。
【００６０】
＜第２実施形態＞
図２は、眼鏡レンズの第２実施形態の断面図である。
図２に示す眼鏡レンズ１０Ｂは、眼鏡レンズ基材１２と、眼鏡レンズ基材１２の両面上に配置されたプライマー層１６と、プライマー層１６上に配置されたハードコート層１４Ｂとを含む。
図２においては、眼鏡レンズ基材１２の両面にプライマー層１６およびハードコート層１４Ｂが配置されているが、眼鏡レンズ基材１２の片面のみにプライマー層１６およびハードコート層１４Ｂが配置されていてもよい。
なお、本実施形態においては、プライマー層１６に上述した導電性フィラーおよび特定高分子が含まれる。ハードコート層１４Ｂには、導電性フィラーおよび特定高分子は含まれない。
以下、眼鏡レンズ１０Ｂに含まれる各部材について詳述する。
【００６１】
眼鏡レンズの第２実施形態に含まれる眼鏡レンズ基材は、上述した眼鏡レンズの第１実施形態に含まれる眼鏡レンズと同じであるため、説明を省略する。
また、眼鏡レンズの第２実施形態に含まれるハードコート層と、上述した眼鏡レンズの第１実施形態に含まれるハードコート層とは、眼鏡レンズの第２実施形態に含まれるハードコート層に導電性フィラーおよび特定高分子が含まれない点以外は、同じ形態であるため、説明を省略する。
また、眼鏡レンズの第２実施形態に含まれるプライマー層は、上述した眼鏡レンズの第２実施形態に含まれてもよいプライマー層とは、眼鏡レンズの第２実施形態に含まれるプライマー層に導電性フィラーおよび特定高分子が含まれる点以外は、同じ形態であるため、以下では両者が異なる点のみについて詳述する。
【００６２】
眼鏡レンズの第２実施形態のプライマー層には、上述した導電性フィラーおよび特定高分子が含まれる。導電性フィラーおよび特定高分子の説明は、上述した通りである。
【００６３】
プライマー層は、導電性フィラーおよび特定高分子以外の他の成分を含んでいてもよい。他の成分としては、例えば、眼鏡レンズの第１実施形態で説明した樹脂が挙げられる。
【００６４】
プライマー層中における導電性フィラーの合計含有量は特に制限されないが、所定の効果がより優れる点で、プライマー層全質量に対して、０．１〜２０質量％が好ましく、１〜１５質量％がより好ましく、３〜１０質量％がさらに好ましい。
【００６５】
プライマー層中における特定高分子の含有量は特に制限されないが、所定の効果がより優れる点で、プライマー層全質量に対して、０．０１〜１０質量％が好ましく、０．０５〜５質量％がより好ましく、０．１０〜２質量％がさらに好ましい。
【００６６】
プライマー層の形成方法は特に制限されず、導電性フィラーおよび特定高分子を含むプライマー層形成用組成物を用いる方法が挙げられる。
【００６７】
＜組成物＞
導電性フィラーおよび特定高分子を含む層（例えば、導電性フィラーおよび特定高分子を含むハードコート層、導電性フィラーおよび特定高分子を含むプライマー層）は、導電性フィラーおよび特定高分子を含む組成物を用いて形成できる。
例えば、導電性フィラーおよび特定高分子を含むハードコート層は、重合性モノマー、導電性フィラー、および、特定高分子を含む組成物（ハードコート層形成用組成物）を用いて形成できる。また、導電性フィラーおよび特定高分子を含むプライマー層は、樹脂、導電性フィラー、および、特定高分子を含む組成物（プライマー層形成用組成物）を用いて形成できる。
以下では、ハードコート層形成用組成物についてより詳細に説明する。
なお、導電性フィラーおよび特定高分子の説明は、上述した通りである。なお、上記組成物（特に、ハードコート層形成用組成物）は、導電性フィラーと、導電性フィラーを被覆するように配置された特定高分子とを有する被覆導電性フィラーを含むことが好ましい。
【００６８】
（リン酸基、および、スルホン酸基からなる群から選択される基を少なくとも１つ有する（メタ）アクリレート）
ハードコート層形成用組成物に含まれ得る重合性モノマーとして、リン酸基、および、スルホン酸基からなる群から選択される基（以後、単に「特定基」とも称する。）を少なくとも１つ有する（メタ）アクリレート（以後、単に「特定（メタ）アクリレート」とも称する）が挙げられる。
なお、（メタ）アクリレートとは、アクリレートまたはメタクリレートを意味する。
特定基としては、リン酸基が好ましい。
特定（メタ）アクリレート中における特定基の数は１以上であればよく、２以上であってもよい。上限としては、例えば、５以下とすることができる。
特定（メタ）アクリレートは、単官能であっても、多官能であってもよい。なお、多官能とは、特定（メタ）アクリレートが２以上の特定基を有することを意味する。
リン酸基は、以下の式で表される基である。＊は、結合位置を表す。
【００６９】
【化４】
2020187240.tif 000006
【００７０】
スルホン酸基は、以下の式で表される基である。
【００７１】
【化５】
2020187240.tif 000007
【００７２】
特定（メタ）アクリレートとしては、式（Ｅ）で表される化合物が好ましい。
式（Ｅ）    ＣＨ２＝ＣＲｅ−ＣＯＯ−Ｌｅ−Ｚ
Ｒｅは、水素原子またはメチル基を表す。
Ｌｅは、ヘテロ原子（例えば、酸素原子、窒素原子、硫黄原子）を含んでいてもよい２価の炭化水素基を表す。２価の炭化水素基の炭素数は特に制限されず、１〜１０が好ましい。２価の炭化水素基としては、例えば、アルキレン基、アルケニレン基、アルキニレン基、アリーレン基、および、これらの基の組み合わせが挙げられ、ヘテロ原子を含んでいてもよいアルキレン基（例えば、−Ｏ−アルキレン基−）が好ましい。
Ｚは、リン酸基、および、スルホン酸基からなる群から選択される基を表す。
【００７３】
（ラジカル重合性基を有するシルセスキオキサン）
ハードコート層形成用組成物に含まれ得る重合性モノマーとして、ラジカル重合性基を有するシルセスキオキサンが挙げられる。
ラジカル重合性基としては、エチレン性不飽和結合を有する基が好ましい。エチレン性不飽和結合を有する基としては、例えば、（メタ）アクリロイル基、スチリル基、および、ビニル基が挙げられる。
なお、（メタ）アクリロイル基とは、アクリロイル基またはメタアクリロイル基を意味する。
【００７４】
なお、一般的に、シルセスキオキサン化合物とは、アルコキシシラン、クロロシラン、および、シラノールなどの３官能性シラン化合物を加水分解することで得られる式（Ｆ）で表される基本骨格を有するシラン化合物である。シルセスキオキサン化合物の構造としては、ランダム構造と呼ばれる不規則の形態のほかに、ラダー構造、かご型（完全縮合ケージ型）構造、および、不完全かご型構造（かご型構造の部分開裂構造体であって、かご型構造からケイ素原子のうちの一部が欠けた構造やかご型構造の一部のケイ素−酸素結合が切断された構造のもの）が知られている。
以下式（Ｆ）中、Ｒｆは有機基を表す。
式（Ｆ）      Ｒｆ−ＳｉＯ３／２
【００７５】
ラジカル重合性基を有するシルセスキオキサン化合物の構造は特に制限されないが、上記ランダム構造、ラダー構造、かご型構造、および、不完全かご型構造のいずれであってもよく、また、複数種の構造の混合物であってもよい。
【００７６】
シルセスキオキサン化合物に含まれるラジカル重合性基当量は特に制限されないが、ハードコート層の硬度がより優れる点で、３０〜５００ｇ／ｅｑ.が好ましく、３０〜１５０ｇ／ｅｑ．がより好ましい。
【００７７】
ラジカル重合性基を有するシルセスキオキサン化合物は、公知の方法にて合成してもよいし、市販品を用いてもよい。
【００７８】
（多官能アクリレート）
ハードコート層形成用組成物に含まれ得る重合性モノマーとして、特定（メタ）アクリレートおよびラジカル重合性基を有するシルセスキオキサンのいずれとも異なる多官能（メタ）アクリレートが挙げられる。
多官能（メタ）アクリレートとは、（メタ）アクリロイル基を複数有する化合物である。（メタ）アクリロイル基の数は特に制限されないが、２〜６個が好ましく、２〜３個がより好ましい。
【００７９】
多官能（メタ）アクリレートとしては、式（Ｇ）で表される化合物が好ましい。
式（Ｇ）    ＣＨ２＝ＣＲｇ１−ＣＯ−Ｌｇ１−ＣＯ−ＣＲｇ２＝ＣＨ２
Ｒｇ１およびＲｇ２は、それぞれ独立に、水素原子またはメチル基を表す。
Ｌｇ１は、ヘテロ原子（例えば、酸素原子、窒素原子、硫黄原子）を含んでいてもよい２価の炭化水素基を表す。２価の炭化水素基の炭素数は特に制限されず、１〜１０が好ましい。２価の炭化水素基としては、例えば、ヘテロ原子を含んでいてもよい、アルキレン基、アルケニレン基、アルキニレン基、アリーレン基、および、これらの基の組み合わせが挙げられ、ヘテロ原子を含んでいてもよいアルキレン基が好ましい。
なかでも、酸素原子を含むアルキレン基が好ましく、−Ｏ−（Ｌｇ２−Ｏ）ｐ−で表される基が好ましい。なお、Ｌｇ２は、アルキレン基（好ましくは、炭素数１〜３）を表す。ｐは、１以上の整数を表し、１〜１０の整数が好ましく、２〜５の整数がより好ましい。
【００８０】
（金属酸化物粒子）
ハードコート層形成用組成物は、金属酸化物粒子を含んでいてもよい。
金属酸化物粒子の種類は特に制限されず、公知の金属酸化物粒子が挙げられる。金属酸化物粒子としては、例えば、Ｓｉ、Ａｌ、Ｓｎ、Ｓｂ、Ｔａ、Ｃｅ、Ｌａ、Ｆｅ、Ｚｎ、Ｗ、Ｚｒ、Ｉｎ、および、Ｔｉから選ばれる少なくとも１種の金属の酸化物の粒子が挙げられる。なかでも、取り扱い性の点で、金属酸化物粒子を、Ｓｉを含む酸化物の粒子（酸化ケイ素粒子）、Ｓｎを含む酸化物の粒子（酸化スズ粒子）、Ｚｒを含む酸化物の粒子（酸化ジルコニウム粒子）、または、Ｔｉを含む酸化物の粒子（酸化チタン粒子）が好ましい。
なお、金属酸化物粒子には、上記に例示した１種の金属（金属原子）のみが含まれていてもよいし、２種以上の金属（金属原子）が含まれていてもよい。
また、Ｓｉ（ケイ素）は半金属に分類される場合があるが、本明細書ではＳｉを金属に含めるものとする。
【００８１】
金属酸化物粒子の平均粒径は特に制限されないが、例えば、１〜２００ｎｍが好ましく、５〜３０ｎｍがより好ましい。上記範囲内であれば、ハードコート層形成用組成物中での金属酸化物粒子の分散安定性がより優れるとともに、硬化物の白色化をより抑制できる。
なお、上記平均粒径は、透過型電子顕微鏡にて２０個以上の金属酸化物粒子の直径を測定して、それらを算術平均して求める。なお、金属酸化物粒子が真円状でない場合、長径を直径とする。
【００８２】
金属酸化物粒子の表面には、必要に応じて、各種官能基が導入されていてもよい。
【００８３】
（その他成分）
ハードコート層形成用組成物は、上述した成分（特定（メタ）アクリレート、ラジカル重合性基を有するシルセスキオキサン化合物、金属酸化物粒子）以外の成分を含んでいてもよい。
【００８４】
ハードコート層形成用組成物は、ラジカル重合開始剤を含んでいてもよい。ラジカル重合開始剤としては、光ラジカル重合開始剤および熱ラジカル重合開始剤が挙げられる。
ラジカル重合開始剤としては、例えば、ＢＡＳＦ社製イルガキュア１２７、１８４、０７、６５１、１７００、１８００、８１９、３６９、２６１、ＴＰＯ、ＤＡＲＯＣＵＲ１１７３、日本シイベルヘグナー社製エザキュアーＫＩＰ１５０、ＴＺＴ、日本化薬株式会社製カヤキュアＢＭＳ、および、カヤキュアＤＭＢＩが挙げられる。
【００８５】
ハードコート層形成用組成物は、溶媒を含んでいてもよい。
溶媒としては、水であっても、有機溶媒であってもよい。
有機溶媒の種類は特に制限されず、例えば、アルコール系溶媒、ケトン系溶媒、エーテル系溶媒、エステル系溶媒、炭化水素系溶媒、ハロゲン化炭化水素系溶媒、アミド系溶媒、スルホン系溶媒、および、スルホキシド系溶媒が挙げられる。
【００８６】
ハードコート層形成用組成物は、必要に応じて、紫外線吸収剤、老化防止剤、塗膜調整剤、光安定剤、酸化防止剤、着色防止剤、染料、充填剤、および、内部離型剤などの種々の添加剤を含んでいてもよい。
【００８７】
ハードコート層形成用組成物は、上述した各種成分を含む。
ハードコート層形成用組成物の製造方法は特に制限されず、例えば、上述した成分を一括で混合してもよいし、分割して段階的に各成分を混合してもよい。
【００８８】
なかでも、溶媒中において導電性フィラーおよび特定高分子を先に混合して、得られた混合液に他の成分を混合する方法が好ましい。この方法によれば、被覆導電性フィラーを含むハードコート層形成用組成物が得られる。
溶媒中において導電性フィラーおよび特定高分子を混合する際には、加熱条件下にて実施するのが好ましい。
加熱条件は使用される特定高分子の種類により最適な条件が選択されるが、７０℃以上の温度で１時間以上加熱することが好ましい。
導電性フィラーと特定高分子との混合質量比（導電性フィラーの質量／特定高分子の質量）は特に制限されないが、０．０５〜３０が好ましく、１〜２０がより好ましい。
溶媒としては、水、または、有機溶媒が挙げられる。有機溶媒の種類は特に制限されず、例えば、アルコール系溶媒、ケトン系溶媒、エーテル系溶媒、エステル系溶媒、炭化水素系溶媒、ハロゲン化炭化水素系溶媒、アミド系溶媒、スルホン系溶媒、および、スルホキシド系溶媒が挙げられる。
また、上記方法を実施する際には、必要に応じて、酸の存在下にて実施してもよい。
使用される酸としては、例えば、硝酸、塩酸、および、硫酸が挙げられる。
【００８９】
ハードコート層形成用組成物中における導電性フィラーの含有量は特に制限されないが、所定の効果がより優れる点で、ハードコート層形成用組成物中の全固形分（ハードコート層構成成分）に対して、０．１〜２０質量％が好ましく、１〜１５質量％がより好ましく、３〜１０質量％がさらに好ましい。
なお、全固形分（ハードコート層構成成分）とは、硬化処理によりハードコート層を構成する成分であり、上述した、導電性フィラー、特定高分子、特定（メタ）アクリレート、ラジカル重合性基を有するシルセスキオキサン化合物、金属酸化物粒子、多官能（メタ）アクリレート、および、ラジカル重合開始剤などが該当し、溶媒は固形分に含まれない。また、成分が液状であっても、ハードコート層を構成する成分であれば、固形分として計算する。
【００９０】
ハードコート層形成用組成物中における特定高分子の含有量は特に制限されないが、所定の効果がより優れる点で、ハードコート層形成用組成物中の全固形分（ハードコート層構成成分）に対して、０．０１〜１０質量％が好ましく、０．０３〜５質量％がより好ましく、０．０５〜１質量％がさらに好ましい。
【００９１】
ハードコート層形成用組成物中における特定（メタ）アクリレートの含有量は特に制限されないが、所定の効果がより優れる点で、ハードコート層形成用組成物中の全固形分（ハードコート層構成成分）に対して、１〜３０質量％が好ましく、３〜２０質量％がより好ましい。
【００９２】
ハードコート層形成用組成物中におけるラジカル重合性基を有するシルセスキオキサン化合物の含有量は特に制限されないが、所定の効果がより優れる点で、ハードコート層形成用組成物中の全固形分に対して、５〜８０質量％が好ましく、１０〜５０質量％がより好ましい。
【００９３】
ハードコート層形成用組成物中における金属酸化物粒子の含有量は特に制限されないが、所定の効果がより優れる点で、ハードコート層形成用組成物中の全固形分に対して、１０〜９０質量％が好ましく、２５〜７５質量％がより好ましい。
【００９４】
ハードコート層形成用組成物に多官能（メタ）アクリレートが含まれる場合、多官能（メタ）アクリレートの含有量は特に制限されないが、所定の効果がより優れる点で、ハードコート層形成用組成物中の全固形分に対して、１〜２０質量％が好ましく、３〜１５質量％がより好ましい。
【００９５】
ハードコート層形成用組成物にラジカル重合開始剤が含まれる場合、ラジカル重合開始剤の含有量は特に制限されないが、所定の効果がより優れる点で、ハードコート層形成用組成物中の全固形分に対して、０．０５〜５質量％が好ましく、０．１〜３質量％がより好ましい。
【実施例】
【００９６】
以下、上記形態に関して実施例および比較例によりさらに詳しく説明するが、これらの実施例によって何ら制限されるものではない。
なお、実施例および比較例において、ポリマーを含有する液体は溶液と表記し、金属ナノワイヤーを含有する液体は分散液と表記している。また、ポリマーおよび金属ナノワイヤーを含有する液体については、便宜上、溶液と表記している。
【００９７】
＜ポリマー１の合成＞
トルエン（８４．９質量部）、１，４−ジオキサン（３．６質量部）、２，６−ジターシャリーブチルピリジン（０．０６５質量部）、イソブチルビニルエーテル（ＩＢＶＥ）（１１．４質量部）、イソブトキシエチルアセテート（ＩＢＥＡ）（０．０２２質量部）を、乾燥窒素雰囲気下、三方活栓付きガラス容器にて混合した。溶液を氷浴により０℃に恒温化し、同温のＥｔ１．５ＡｌＣｌ１．５（０．０４２質量部）のトルエン溶液（１０質量部）を添加し、溶液を攪拌した。添加から５分後、さらにＳｎＣｌ４（０．０８８質量部）のトルエン溶液（１０質量部）を添加し、重合を開始した。ＩＢＶＥの重合終期時に、２−クロロエチルビニルエーテル（ＣＥＶＥ）（１２．４質量部）を溶液に添加した。なお、重合終期時とは、ガスクロマトグラフィーにより残存するＩＢＶＥの量が仕込み量の５質量％を下回った時を意味する。
添加から２時間後に、アンモニア水入りメタノール（２０質量部）を溶液に添加して反応を停止した。その後、得られた溶液を希塩酸で洗浄し、次に、水による洗浄で触媒残渣を除き、その後、溶媒などを全て蒸発させて、［ＩＢＶＥ］４００［ＣＥＶＥ］１００ブロックコポリマーを得た。なお、「４００」および「１００」は、それぞれ、各繰り返し単位の数を表す。
Ｎ−メチルピロリドン（８３．０質量部）に［ＩＢＶＥ］４００［ＣＥＶＥ］１００のブロックコポリマー（４．８質量部）と、１，２−ジメチルイミダゾール（４．８質量部）と、ヨウ化ナトリウム（７．５質量部）とを加え、得られた溶液を８０℃で３日間攪拌した。その後、溶液を純水で洗浄した。得られた溶液にテトラフルオロホウ酸ナトリウム（４質量部）を加え、常温で１日攪拌した。その後、得られた溶液をＭｉｌｌｉＱ水で２回洗浄し、次に、アセトンで１回洗浄し、その後、６０℃で６時間加熱して、溶媒を全て蒸発させて、ポリマー１（ＩＢＶＥ４００−ｂ−［Ｍｅ２Ｉｍ］［ＢＦ４］１００）を得た。なお、「４００」および「１００」は、それぞれ、各繰り返し単位の数を表す。
ポリマー１の構造式を以下に示す。式中、ｎが「４００」、ｍが「１００」に該当し、ポリマー１はＩＢＶＥ由来の繰り返し単位から構成されるセグメントと、以下のイオン液体由来の基を有する繰り返し単位から構成されるセグメントとを有するジブロックコポリマーに該当する。
【００９８】
【化６】
2020187240.tif 000008
【００９９】
得られたポリマー１（０．５質量部）を酢酸エチル（９９．５質量部）に加え、０．５質量％のポリマー１の酢酸エチル溶液（以下、「溶液Ａ」ともいう。）を作製した。
【０１００】
＜ポリマー２の合成＞
［ＩＢＶＥ］４００［ＣＥＶＥ］１００のブロックコポリマーの代わりに、［ＩＢＶＥ］４００［ＣＥＶＥ］５０のブロックコポリマーを用いた以外は、上記＜ポリマー１の合成＞と同様の手順に従って、ポリマー２（ＩＢＶＥ４００−ｂ−［Ｍｅ２Ｉｍ］［ＢＦ４］５０）を得た。
ポリマー２は、ポリマー１と同様の種類の繰り返し単位を有し、上記式中のｎが「４００」、ｍが「５０」のポリマーに該当する。
得られたポリマー２（０．５質量部）を酢酸エチル（９９．５質量部）に加え、０．５質量％のポリマー２の酢酸エチル溶液（以下、「溶液Ｂ」ともいう。）を作製した。
【０１０１】
＜比較例１＞
（プライマー層形成）
水系ウレタンディスパージョン（エバファール  ＨＡ１７０、日華化学社製、固形分濃度３７％）（２００質量部）に、純水（２８９質量部）、プロピレングリコールモノメチルエーテル（１０．６質量部）、界面活性剤としてＬ７７（Ｍｏｍｅｎｔｉｖｅ製）（０．２質量部）とＬ７６０４（Ｄｏｗ  Ｃｈｅｍｉｃａｌ製）（０．２質量部）を加えて撹拌し、固形分濃度１４．８質量％のプライマー層形成用組成物１を作製した。
プラスチック眼鏡レンズ基材として、屈折率１．６０のレンズ（（株）ニコン・エシロール製：ニコンライト３ＡＳ生地  Ｓ０．００Ｄ）を用いた。
上記プラスチック眼鏡レンズ基材をプライマー層形成用組成物１に９０ｍｍ／ｍｉｎでディッピングし、９０℃で２０分間焼成し、プライマー層を形成した。
【０１０２】
（ハードコート層形成）
金属酸化物粒子として二酸化ジルコニウム分散液（関東電化工業社製）（１７５質量部）（４０質量％二酸化ジルコニウムナノ粒子／プロピレングリコールモノメチルエーテル分散液、二酸化ジルコニウム固形分（７０質量部））と、ポリエチレングリコールジメタクリレート（ライトアクリレート４ＥＧ−Ａ、共栄社化学社製）（１０質量部）と、ラジカル重合性基を有するシルセスキオキサンとしてメタクリル系シルセスキオキサン（ＡＣ−ＳＱ  ＴＡ−１００、東亞合成社製）（１５質量部）と、アシッドホスホオキシエチルメタクリレート（ホスマーＭ、ユニケミカル社製）（５質量部）と、イルガキュア１２７（光重合開始剤、ＢＡＳＦ社製）(０．１質量部)とをこの順に混合して、ハードコート層形成用組成物Ｃ１を得た。
【０１０３】
プライマー層上に、ハードコート層形成用組成物Ｃ１（１．５ｍＬ）を垂らした後、スピンコートにより、ハードコート層形成用組成物Ｃ１が塗布されたプラスチック眼鏡レンズ基材を１０００ｒｐｍで１０秒間回転させた。次に、得られたプラスチック眼鏡レンズ基材を９０℃で１０分間加熱した後、光源として高圧水銀灯（１００ｍＷ／ｃｍ２）を用いて、塗膜に対してＵＶ照射（積算光量：１．６Ｊ／ｃｍ２）し、ハードコート層を形成した。
なお、プラスチック眼鏡レンズ基材の他方の表面に対しても上記と同様の処理を施し、プラスチック眼鏡レンズ基材の両面にハードコート層を配置した眼鏡レンズを得た。
【０１０４】
＜比較例２＞
溶液Ａ（０．３質量部）と、ハードコート層形成用組成物Ｃ１（１．５質量部）を混合して、ハードコート層形成用組成物Ｃ２を得た。
ハードコート層形成用組成物Ｃ１のかわりに、ハードコート層形成用組成物Ｃ２を用いた以外は、比較例１と同様の手順に従って、眼鏡レンズを得た。
【０１０５】
＜比較例３＞
溶液Ｂ（０．３質量部）と、ハードコート層形成用組成物Ｃ１（１．５質量部）を混合して、ハードコート層形成用組成物Ｃ３を得た。
ハードコート層形成用組成物Ｃ１のかわりに、ハードコート層形成用組成物Ｃ３を用いた以外は、比較例１と同様の手順に従って、眼鏡レンズを得た。
【０１０６】
＜比較例４＞
Ｎｉナノワイヤー（Ｓｉｇｍａ−Ａｌｄｒｉｃｈ、７４５５６１、直径：２００ｎｍ、長さ：１００〜２００μｍ）（０．０１５質量部）と、ハードコート層形成用組成物Ｃ１（１．５質量部）を混合して、ハードコート層形成用組成物Ｃ４を得た。
ハードコート層形成用組成物Ｃ１のかわりに、ハードコート層形成用組成物Ｃ４を用いた以外は、比較例１と同様の手順に従って、眼鏡レンズを得た。
【０１０７】
＜比較例５＞
Ｃｕナノワイヤー分散液〔Ｓｉｇｍａ−Ａｌｄｒｉｃｈ、８０７８３４、直径：１００ｎｍ、長さ：２０〜３０μｍ、５ｍｇ／ｍＬエタノール分散液（比重：０．８）〕の溶媒を全て蒸発させ、残渣物を得た。
得られた残渣物（０．０１５質量部）と、ハードコート層形成用組成物Ｃ１（１．５質量部）を混合して、ハードコート層形成用組成物Ｃ５を得た。
ハードコート層形成用組成物Ｃ１のかわりに、ハードコート層形成用組成物Ｃ５を用いた以外は、比較例１と同様の手順に従って、眼鏡レンズを得た。
【０１０８】
＜実施例１＞
イソプロパノール（８質量部）と、Ｎｉナノワイヤー（Ｓｉｇｍａ−Ａｌｄｒｉｃｈ、７４５５６１、直径：２００ｎｍ、長さ：１００〜２００μｍ）（０．１５質量部）と、溶液Ａ（１質量部）と、１ｍｏｌ／Ｌ硝酸水溶液（１質量部）とをこの順に混合し、得られた溶液を７５℃で３時間攪拌して、ポリマー１およびＮｉナノワイヤーを含む溶液（以下、「混合溶液１」ともいう）を得た。なお、混合溶液１中においては、Ｎｉナノワイヤーと、Ｎｉナノワイヤーを被覆するように配置されたポリマー１とを有する被覆金属ナノワイヤーが含まれていた。
混合溶液１（２質量部）を、ハードコート層形成用組成物Ｃ１（３質量部）に滴下した。その後、溶媒を蒸発させて、固形分６０質量％のハードコート層形成用組成物１を得た。
ハードコート層形成用組成物Ｃ１のかわりに、ハードコート層形成用組成物１を用いた以外は、比較例１と同様の手順に従って、眼鏡レンズを得た。
【０１０９】
＜実施例２＞
イソプロパノール（８質量部）と、Ｎｉナノワイヤー（Ｓｉｇｍａ−Ａｌｄｒｉｃｈ、７４５５６１、直径：２００ｎｍ、長さ：１００〜２００μｍ）（０．１５質量部）と、溶液Ａ（３質量部）と、１ｍｏｌ／Ｌ硝酸水溶液（１質量部）とをこの順に混合し、得られた溶液を７５℃で３時間攪拌して、ポリマー１およびＮｉナノワイヤーを含む溶液（以下、「混合溶液２」ともいう）を得た。なお、混合溶液２中においては、Ｎｉナノワイヤーと、Ｎｉナノワイヤーを被覆するように配置されたポリマー１とを有する被覆金属ナノワイヤーが含まれていた。
混合溶液２（２．４質量部）とハードコート層形成用組成物Ｃ１（３質量部）に滴下した。その後、溶媒を蒸発させて、固形分６０質量％のハードコート層形成用組成物２を得た。
ハードコート層形成用組成物Ｃ１のかわりに、ハードコート層形成用組成物２を用いた以外は、比較例１と同様の手順に従って、眼鏡レンズを得た。
【０１１０】
＜実施例３＞
混合溶液１（５質量部）と、ハードコート層形成用組成物Ｃ１（３質量部）に滴下した。その後、溶媒を蒸発させて、固形分５０質量％のハードコート層形成用組成物３を得た。
ハードコート層形成用組成物Ｃ１のかわりに、ハードコート層形成用組成物３を用いた以外は、比較例１と同様の手順に従って、眼鏡レンズを得た。
【０１１１】
＜実施例４＞
溶液Ａのかわりに溶液Ｂを用いた以外は、実施例３と同様の手順に従って、眼鏡レンズを得た。
【０１１２】
＜実施例５＞
イソプロパノール（８質量部）と、Ｃｕナノワイヤー分散液〔Ｓｉｇｍａ−Ａｌｄｒｉｃｈ、８０７８３４、直径：１００ｎｍ、長さ：２０〜３０μｍ、５ｍｇ／ｍＬエタノール分散液（比重：０．８）〕（２４質量部）と、水（１０質量部）と、塩酸（０．５質量部）と、溶液Ａ（０．６質量部）とをこの順に混合し、得られた溶液を７５℃で１０時間攪拌して、ポリマー１およびＣｕナノワイヤーを含む溶液（以下、「混合溶液３」ともいう）を得た。なお、混合溶液３中においては、Ｃｕナノワイヤーと、Ｃｕナノワイヤーを被覆するように配置されたポリマー１とを有する被覆金属ナノワイヤーが含まれていた。
混合溶液３（４．３質量部）を、ハードコート層形成用組成物Ｃ１（１．５質量部）に滴下した。その後、溶媒を蒸発させて、固形分４２質量％のハードコート層形成用組成物５を得た。
ハードコート層形成用組成物Ｃ１のかわりに、ハードコート層形成用組成物５を用いた以外は、比較例１と同様の手順に従って、眼鏡レンズを得た。
【０１１３】
＜実施例６＞
混合溶液３（６．５質量部）を、ハードコート層形成用組成物Ｃ１（１．５質量部）に滴下した。その後、溶媒を蒸発させて、固形分４２質量％のハードコート層形成用組成物６を得た。
ハードコート層形成用組成物Ｃ１のかわりに、ハードコート層形成用組成物６を用いた以外は、比較例１と同様の手順に従って、眼鏡レンズを得た。
【０１１４】
＜実施例７＞
イソプロパノール（８質量部）と、Ｃｕナノワイヤー分散液〔Ｓｉｇｍａ−Ａｌｄｒｉｃｈ、８０７８３４、直径：１００ｎｍ、長さ：２０〜３０μｍ、５ｍｇ／ｍＬエタノール分散液（比重：０．８）〕（２４質量部）と、水（１０質量部）と、塩酸（０．５質量部）と、溶液Ａ（１質量部）とをこの順に混合し、得られた溶液を７５℃で１０時間攪拌して、ポリマー１およびＣｕナノワイヤーを含む溶液（以下、「混合溶液４」ともいう）を得た。なお、混合溶液４中においては、Ｃｕナノワイヤーと、Ｃｕナノワイヤーを被覆するように配置されたポリマー１とを有する被覆金属ナノワイヤーが含まれていた。
混合溶液４（４．４質量部）を、ハードコート層形成用組成物Ｃ１（１．５質量部）に滴下した。その後、溶媒を蒸発させて、固形分４２質量％のハードコート層形成用組成物７を得た。
ハードコート層形成用組成物Ｃ１のかわりに、ハードコート層形成用組成物７を用いた以外は、比較例１と同様の手順に従って、眼鏡レンズを得た。
【０１１５】
＜実施例８＞
混合溶液４（６．５質量部）と、ハードコート層形成用組成物Ｃ１（１．５質量部）に滴下して、ハードコート層形成用組成物８を得た。その後、溶媒を蒸発させて、固形分４２質量％のハードコート層形成用組成物８を得た。
ハードコート層形成用組成物Ｃ１のかわりに、ハードコート層形成用組成物８を用いた以外は、比較例１と同様の手順に従って、眼鏡レンズを得た。
【０１１６】
＜評価＞
上記実施例および比較例にて得られた眼鏡レンズを用いて、以下の評価を実施した。なお、結果は、後述する表１にまとめて示す。
【０１１７】
（表面抵抗率）
表面抵抗率計はハイレスタＵＰ  ＭＣＰ−ＨＴ４５０（ミツビシケミカルアナリテック）を用いた。ハードコート層表面に電極を直角に当て、電圧を５００Ｖ印加した。３０秒間当てた後、３０秒目に計測した値を表面抵抗率とした。
【０１１８】
（密着性１）
ＪＩＳ−Ｋ５６００に準じて、クロスカットテープ試験によって密着性を評価した。
具体的には、まず、ナイフを用い、眼鏡レンズのハードコート層表面に１ｍｍ間隔にプラスチック眼鏡レンズ基材まで達する切れ目を入れ、マス目を１００個形成した。次に、切れ目を入れたハードコート層上へスコッチテープ（３Ｍ社製）を強く押しつけた。その後、ハードコート層表面から６０°方向へすばやくスコッチテープを荷重４ｋｇにて引っ張り、剥離させた後、プラスチック眼鏡レンズ基材上に残っているマス目の数を数えた。
【０１１９】
（密着性２）
ＪＩＳ−Ｋ５６００に準じて、クロスカットテープ試験によって密着性を評価した。
具体的には、まず、後述する（反射防止膜の形成）の手順に従って、ハードコート層上に反射防止膜を形成して、反射防止膜含有眼鏡レンズを得た。
次に、ナイフを用い、反射防止膜含有眼鏡レンズの反射防止膜表面に１ｍｍ間隔にプラスチック眼鏡レンズ基材まで達する切れ目を入れ、マス目を１００個形成した。次に、切れ目を入れた反射防止膜上へスコッチテープ（３Ｍ社製）を強く押しつけた。その後、反射防止膜表面から６０°方向へすばやくスコッチテープを荷重４ｋｇにて引っ張り、剥離させた後、プラスチック眼鏡レンズ基材上に残っているマス目の数を数えた。
【０１２０】
（反射防止膜の形成）
得られた眼鏡レンズを真空槽内に設けられた回転するドームにセットし、真空槽内の温度を７０℃に加熱し、圧力が１．０×１０−３Ｐａになるまで排気した。次に、加速電圧５００Ｖおよび加速電流１００ｍＡの条件でＡｒイオンビームクリーニングを一方のハードコート層に対して６０秒間施した後、クリーニングしたハードコート層上に、順次、第１層ＳｉＯ２（屈折率１．４７）を光学的膜厚０．０９０λ、第２層ＺｒＯ２（屈折率２．００）を光学的膜厚０．０３８λ、第３層ＳｉＯ２（屈折率１．４７）を光学的膜厚０．３９３λ、第４層ＺｒＯ２（屈折率２．００）を光学的膜厚０．１０４λ、第５層ＳｉＯ２（屈折率１．４７）を光学的膜厚０．０６９λ、第６層ＺｒＯ２（屈折率２．００）を光学的膜厚０．２８９λ、および、第７層ＳｉＯ２（屈折率１．４７）を光学的膜厚０．２６３λで積層し、反射防止膜を形成した。なお、λは設計の中心波長で５００ｎｍとした。
また、他方のハードコート層に対しても上記と同様の処理を施し、眼鏡レンズの両面に反射防止膜を形成し、反射防止膜含有眼鏡レンズを得た。
【０１２１】
（鉛筆硬度）
ハードコート層表面に対して斜め６０度に鉛筆に位置するように、ハードコート層表面に鉛筆を置き、前に力強くスライドさせて、ハードコート層表面のへこみの有無を確認した。目視でへこみが観察されなければ、使用する鉛筆の鉛筆硬度を一段上げて、同様の試験を実施して、へこみが観察されるまで行った。へこみが観察される測定の１つ前の測定において使用した鉛筆の硬度を鉛筆硬度とし、結果を表１に示す。
【０１２２】
（外観特性）
得られた眼鏡レンズを顕微鏡（ＶＨＸ−１０００、キーエンス）で観察して、金属ナノワイヤーの凝集物が異物として観察されない場合を「Ａ」、金属ナノワイヤーの凝集物が異物として観察される場合を「Ｂ」とした。
【０１２３】
（視感透過率）
富士光電工業株式会社性ＬＥＤ透過率計、ＬＤＭ−２００を使用し、上記（反射防止膜の形成）で製造した反射防止膜含有眼鏡レンズの視感透過率を測定した。
【０１２４】
表１中、「ポリマー」欄の「種類」欄は、使用したポリマーを表し、「１」はポリマー１を、「２」はポリマー２を意味する。
表１中、「ポリマー」欄の「濃度（質量％）」欄は、ハードコート層全質量に対するポリマーの含有量（質量％）を表す。
表１中、「金属ナノワイヤー」欄の「種類」欄は、使用した金属ナノワイヤーを示し、ＮｉＮＷはＮｉ（ニッケル）ナノワイヤーを意味し、ＣｕＮＷはＣｕ（銅）ナノワイヤーを意味する。
表１中、「金属ナノワイヤー」欄の「濃度（体積％）」欄は、ハードコート層全体積に対するポリマーの含有量（体積％）を表す。
表１中、「金属ナノワイヤー」欄の「濃度（質量％）」欄は、ハードコート層全質量に対するポリマーの含有量（質量％）を表す。
表１中、「膜厚（μｍ）」は、ハードコート層の膜厚を表す。
【０１２５】
【表１】
2020187240.tif 000009
【０１２６】
表１に示すように、所定の眼鏡レンズであれば、所望の効果が得られることが確認された。
【符号の説明】
【０１２７】
１０Ａ，１０Ｂ    眼鏡レンズ
１２    眼鏡レンズ基材
１４Ａ，１４Ｂ    ハードコート層
１６    プライマー層
【図１】
2020187240.tif 000012
【図２】
2020187240.tif 000013